(57)【特許請求の範囲】
【請求項１】
環状オレフィン系樹脂を、押出機によって溶融して当該押出機に取り付けられたダイスからシート状に押し出し、この溶融状態の環状オレフィン系樹脂を、表面が鏡面加工されてなる冷却ロールに密着させて成形し、得られた樹脂シートを、引取ロールによって引き取る工程を有する透明樹脂シートの製造方法において、
前記引取ロールにおいて、前記冷却ロールと当該引取ロールとの間において前記樹脂シートに作用する張力が２０ｋｇ／ｃｍ2 以下であり、かつ、±１０％の範囲内で一定となるように、前記冷却ロールと引取ロールとの間における張力を、３つのロール素子からなり、シートが通過することによって当該シートに作用する張力を検出する張力検出ロール群によって検出し、制御することを特徴とする透明樹脂シートの製造方法。
【請求項２】
環状オレフィン系樹脂のガラス転移温度をＴｇ［℃］としたとき、冷却ロールの表面温度がＴｇ−５０［℃］以上であることを特徴とする請求項１に記載の透明樹脂シートの製造方法。
【請求項３】
溶融状態の環状オレフィン系樹脂を、冷却ロールとこれに圧接するよう設けられた押圧ロールとによって挟圧することにより、当該環状オレフィン系樹脂を当該冷却ロールに密着させることを特徴とする請求項１または請求項２に記載の透明樹脂シートの製造方法。
【請求項４】
溶融状態の環状オレフィン系樹脂を帯電させることにより、当該環状オレフィン系樹脂を冷却ロールに密着させることを特徴とする請求項１または請求項２に記載の透明樹脂シートの製造方法。
【請求項５】
環状オレフィン系樹脂を、押出機によって溶融して当該押出機に取り付けられたダイスからシート状に押し出し、この溶融状態の環状オレフィン系樹脂を、キャストドラムと、このキャストドラムにその周方向に沿って圧接するよう設けられた、表面が鏡面加工されてなる冷却ベルトとの間に通過させて成形し、得られた樹脂シートを、引取ロールによって引き取る工程を有する透明樹脂シートの製造方法において、
前記引取ロールにおいて、前記冷却ベルトと当該引取ロールとの間において前記樹脂シートに作用する張力が２０ｋｇ／ｃｍ2 以下であり、かつ、±１０％の範囲内で一定となるように、前記冷却ベルトと引取ロールとの間における張力を、３つのロール素子からなり、シートが通過することによって当該シートに作用する張力を検出する張力検出ロール群によって検出し、制御することを特徴とする透明樹脂シートの製造方法。
【請求項６】
環状オレフィン系樹脂のガラス転移温度をＴｇ［℃］としたとき、キャストドラムと冷却ベルトとの間を通過した直後における樹脂シートの温度がＴｇ−２０［℃］以上であることを特徴とする請求項５に記載の透明樹脂シートの製造方法。
【請求項７】
環状オレフィン系樹脂のガラス転移温度をＴｇ［℃］としたとき、当該環状オレフィン系樹脂を溶融するための加熱温度がＴｇ＋１００［℃］以上であることを特徴とする請求項１乃至請求項６のいずれかに記載の透明樹脂シートの製造方法。
【請求項８】
ベントを有する押出機を用い、当該押出機のベントから環状オレフィン系樹脂中に含まれる低沸点不純物を脱気することを特徴とする請求項１乃至請求項７のいずれかに記載の透明樹脂シートの製造方法。
【請求項９】
環状オレフィン系樹脂が、下記一般式（Ｉ）で表される構造単位を有する重合体または共重合体であることを特徴とする請求項１乃至請求項８のいずれかに記載の透明樹脂シートの製造方法。
【化１】
0004103260.tif 000008
【請求項１０】
環状オレフィン系樹脂が、下記一般式（II）で表される構造単位を有する重合体または共重合体であることを特徴とする請求項９に記載の透明樹脂シートの製造方法。
【化２】
0004103260.tif 000009
【発明の詳細な説明】
【０００１】
【発明の属する技術分野】
本発明は、透明樹脂シートの製造方法に関し、更に詳しくは、優れた光学特性を有し、例えば液晶表示素子などに好適に用いることができる透明樹脂シートの製造方法に関する。
【０００２】
【従来の技術】
液晶表示素子においては、一般に、位相差補償板（以下、「位相差板」という。）が組み込まれており、このような位相差板としては、延伸光学シートが使用されている。
かかる延伸光学シートにおいては、通常、原反として高分子シート例えばポリカーボネート（ＰＣ）シート、ポリビニルアルコール（ＰＶＡ）シート、ポリスルホン（ＰＳｆ）シートなどの未延伸シートを延伸して、分子を配向させることにより、所要の位相差が得られる。
【０００３】
延伸光学シートの原反として用いられる未延伸シートの製造方法としては、以下のような方法が提案されている。
（１）樹脂を溶剤に溶解することにより樹脂溶液を調製し、この樹脂溶液を無端ベルトまたはベースフィルム上に流延した後、溶剤の除去処理を行うことにより、無端ベルトまたはベースフィルム上に樹脂層を形成し、その後、樹脂層を無端ベルトまたはベースフィルムから剥離する溶剤キャスト法（特開平４−３０１４１５号公報参照）。
（２）Ｔダイを取り付けた押出機を用い、このＴダイから溶融状態の樹脂を押し出した後、一対のロールによって挟圧する方法（特開平２−６１８９９号公報参照）。
【０００４】
しかしながら、上記（１）の方法では、シートの製造設備費およびランニングコストが高く、しかも、作業環境が悪い、という問題がある。
また、上記（２）の方法では、得られるシートには、厚みむら、ダイライン、ギヤマークが発生し、また、当該シートの残留位相差が大きいため、光学的用途に供するシートとして十分な特性を有するものが得られない。
【０００５】
また、最近においては、ポリプロピレン（ＰＰ）の鏡面成形方法として、Ｔダイから溶融状態で押出された膜状の樹脂を、キャストドラムと無端金属ベルトとの間で円弧状に挟圧する方法が提案されている（特開平６−１７０９１９号公報）。
しかしながら、このような方法では、厚みむら、ダイライン、ギヤマークのないシートを製造することは可能であるが、残留位相差の小さいシートを得ることは困難である。
【０００６】
さらに、残留位相差の小さいシートを製造する方法として、金属製冷却ロールと無端金属ベルトとによって、シートの巻き取り速度が、金属製冷却ロールの回転周速度より遅い速度でかつ剥離後にシートが弛まない速度となるよう制御しながら、Ｔダイから押し出された溶融状態の樹脂を挟圧する方法が提案されている（特開平９−２９０４２７号公報参照）。
しかしながら、このような方法によって得られる樹脂シートにおいては、  シートを巻取る際に当該シートに張力が作用するため、位相差むらが生じる結果、安定した光学特性を有する樹脂シートを製造することが困難である。
【０００７】
【発明が解決しようとする課題】
本発明は、以上のような事情に基づいてなされたものであって、その第１の目的は、位相差むらが少なくて安定した光学特性を有する透明樹脂シートを製造することができる方法を提供することにある。
本発明の第２の目的は、残留位相差が小さい透明樹脂シートを製造することができる方法を提供することにある。
【０００８】
【課題を解決するための手段】
本発明の透明樹脂シートの製造方法は、環状オレフィン系樹脂を、押出機によって溶融して当該押出機に取り付けられたダイスからシート状に押し出し、この溶融状態の環状オレフィン系樹脂を、表面が鏡面加工されてなる冷却ロールに密着させて成形し、得られた樹脂シートを、引取ロールによって引き取る工程を有する透明樹脂シートの製造方法において、
前記引取ロールにおいて、前記冷却ロールと当該引取ロールとの間において前記樹脂シートに作用する張力が２０ｋｇ／ｃｍ2 以下であり、かつ、±１０％の範囲内で一定となるように、前記冷却ロールと引取ロールとの間における張力を、３つのロール素子からなり、シートが通過することによって当該シートに作用する張力を検出する張力検出ロール群によって検出し、制御することを特徴とする。
【０００９】
上記の透明樹脂シートの製造方法においては、前記環状オレフィン系樹脂のガラス転移温度をＴｇ［℃］としたとき、前記冷却ロールの表面温度がＴｇ−５０［℃］以上であることが好ましい。
また、溶融状態の環状オレフィン系樹脂を、冷却ロールとこれに圧接するよう設けられた押圧ロールとによって挟圧することにより、当該環状オレフィン系樹脂を当該冷却ロールに密着させることが好ましい。
また、溶融状態の環状オレフィン系樹脂を帯電させることにより、当該環状オレフィン系樹脂を冷却ロールに密着させることが好ましい。
【００１０】
また、本発明の透明樹脂シートの製造方法は、環状オレフィン系樹脂を、押出機によって溶融して当該押出機に取り付けられたダイスからシート状に押し出し、この溶融状態の環状オレフィン系樹脂を、キャストドラムと、このキャストドラムにその周方向に沿って圧接するよう設けられた、表面が鏡面加工されてなる冷却ベルトとの間に通過させて成形し、得られた樹脂シートを、引取ロールによって引き取る工程を有する透明樹脂シートの製造方法において、
前記引取ロールにおいて、前記冷却ベルトと当該引取ロールとの間において前記樹脂シートに作用する張力が２０ｋｇ／ｃｍ2 以下であり、かつ、±１０％の範囲内で一定となるように、前記冷却ベルトと引取ロールとの間における張力を、３つのロール素子からなり、シートが通過することによって当該シートに作用する張力を検出する張力検出ロール群によって検出し、制御することを特徴とする。
【００１１】
上記の透明樹脂シートの製造方法においては、環状オレフィン系樹脂のガラス転移温度をＴｇ［℃］としたとき、キャストドラムと冷却ベルトとの間を通過した直後における樹脂シートの温度がＴｇ−２０［℃］以上であることが好ましい。
【００１２】
本発明の透明樹脂シートの製造方法においては、環状オレフィン系樹脂のガラス転移温度をＴｇ［℃］としたとき、当該環状オレフィン系樹脂を溶融するための加熱温度がＴｇ＋１００［℃］以上であることが好ましい。
また、ベントを有する押出機を用い、当該押出機のベントから環状オレフィン系樹脂中に含まれる低沸点不純物を脱気することが好ましい。
【００１３】
また、本発明の透明樹脂シートの製造方法においては、環状オレフィン系樹脂が、下記一般式（Ｉ）で表される構造単位を有する重合体または共重合体であることが好ましい。
【００１４】
【化３】
0004103260.tif 000002
【００１５】
更に、本発明の透明樹脂シートの製造方法においては、環状オレフィン系樹脂が、下記一般式（II）で表される構造単位を有する重合体または共重合体であることが好ましい。
【００１６】
【化４】
0004103260.tif 000003
【００１７】
【作用】
本発明の製造方法によれば、樹脂シートに作用する張力が一定となるよう、引取ロールを制御するため、位相差むらが少なくて安定した光学特性を有する透明樹脂シートが得られる。
また、樹脂シートに作用する張力が２０ｋｇ／ｃｍ2 以下となるよう制御することにより、残留位相差が小さい透明樹脂シートが得られる。
【００１８】
【発明の実施の形態】
以下、本発明の透明樹脂シートの製造方法について詳細に説明する。
本発明の製造方法においては、透明樹脂シートを構成する熱可塑性樹脂材料として、環状オレフィン系樹脂が用いられる。この環状オレフィン系樹脂は、他の透明樹脂例えばポリカーボネートやポリスチレンなどと比較して、分子を配向させたときに、分子の配向による複屈折が生じにくいため、光学分野における種々の用途などに有用である。
かかる環状オレフィン系樹脂としては、下記一般式（III ）で表される単量体（以下、「特定単量体」ともいう。）から得られる重合体または共重合体（以下、「（共）重合体」と表現する。）を用いることが好ましく、より好ましくは上記一般式（Ｉ）で表される構造単位を有する（共）重合体、特に好ましくは、上記一般式（II）で表される構造単位を有する（共）重合体である。
【００１９】
【化５】
0004103260.tif 000004
【００２０】
具体的には、環状オレフィン系樹脂として下記（ａ）〜（ｅ）に示す重合体または共重合体を好適に用いることができる。
（ａ）特定単量体の開環重合体（以下、「特定の開環重合体」ともいう。），
（ｂ）特定単量体とこれと共重合可能な環状単量体（以下、「共重合性環状単量体」ともいう。）との開環共重合体（以下、「特定の開環共重合体」ともいう。），
（ｃ）特定単量体と不飽和二重結合含有化合物との飽和共重合体（以下、「特定の飽和共重合体」ともいう。），
（ｄ）特定の開環重合体または特定の開環共重合体（以下、これらを「特定の開環（共）重合体」ともいう。）の水素添加（共）重合体，
（ｅ）特定の開環（共）重合体をフリーデルクラフト反応により環化した後、水素添加して得られる水素添加（共）重合体
【００２１】
〔特定単量体〕
好ましい特定単量体としては、上記一般式（III ）中、Ｒ1 およびＲ3 が水素原子または炭素数１〜１０の炭化水素基であり、Ｒ2 およびＲ4 が水素原子または一価の有機基であって、Ｒ2 およびＲ4 の少なくとも一つは水素原子および炭化水素基以外の極性基を示し、ｍが０〜３の整数、ｐが０〜３の整数であり、ｍ＋ｐの値が０〜４、更に好ましくは０〜２、特に好ましくは１であるものを挙げることができる。
【００２２】
また、特定単量体のうち、Ｒ2 およびＲ4 が下記一般式（IV）で表される極性基を有する特定単量体は、ガラス転移温度が高く、吸湿性が低い環状オレフィン系樹脂が得られる点で好ましい。
【００２３】
【化６】
0004103260.tif 000005
【００２４】
上記一般式（IV）において、Ｒ5 はアルキル基であることが好ましい。
また、ｎの値が小さいものほど、得られる環状オレフィン系樹脂のガラス転移温度が高くなるので好ましく、特にｎが０である特定単量体は、その合成が容易である点で好ましい。
【００２５】
また、上記一般式（III ）において、Ｒ1 またはＲ3 はアルキル基であることが好ましく、より好ましくは炭素数が１〜４のアルキル基、さらに好ましくは炭素数が１〜２のアルキル基、特に好ましくはメチル基である。更に、このアルキル基が上記一般式（IV）で表される極性基が結合した炭素原子と同一の炭素原子に結合されていることが好ましい。
また、一般式（III ）においてｍが１である特定単量体は、ガラス転移温度がより高い環状オレフィン系樹脂が得られる点で好ましい。
【００２６】
上記一般式（III ）で表わされる特定単量体の具体例としては、
ビシクロ［２．２．１］ヘプト−２−エン、
トリシクロ［５．２．１．０2,6 ］−８−デセン、
テトラシクロ［４．４．０．１2,5 ．１7,10］−３−ドデセン、
ペンタシクロ［６．５．１．１3,6 ．０2,7 ．０9,13］−４−ペンタデセン、
ペンタシクロ［７．４．０．１2,5 ．１９9,12．０8,13］−３−ペンタデセン、
トリシクロ［４．４．０．１2,5 ］−３−ウンデセン、
５−メチルビシクロ［２．２．１］ヘプト−２−エン、
５−エチルビシクロ［２．２．１］ヘプト−２−エン、
５−メトキシカルボニルビシクロ［２．２．１］ヘプト−２−エン、
５−メチル−５−メトキシカルボニルビシクロ［２．２．１］ヘプト−２−エン、
５−シアノビシクロ［２．２．１］ヘプト−２−エン、
８−メトキシカルボニルテトラシクロ［４．４．０．１2,5 ．１7,10］−３−ドデセン、
８−エトキシカルボニルテトラシクロ［４．４．０．１2,5 ．１7,10］−３−ドデセン、
８−ｎ−プロポキシカルボニルテトラシクロ［４．４．０．１2,5 ．１7,10］−３−ドデセン、
８−イソプロポキシカルボニルテトラシクロ［４．４．０．１2,5 ．１7,10］−３−ドデセン、
８−ｎ−ブトキシカルボニルテトラシクロ［４．４．０．１2,5 ．１7,10］−３−ドデセン、
８−メチル−８−メトキシカルボニルテトラシクロ［４．４．０．１2,5 ．１7,10］−３−ドデセン、
８−メチル−８−エトキシカルボニルテトラシクロ［４．４．０．１2,5 ．１7,10］−３−ドデセン、
８−メチル−８−ｎ−プロポキシカルボニルテトラシクロ［４．４．０．１2,5 ．１7,10］−３−ドデセン、
８−メチル−８−イソプロポキシカルボニルテトラシクロ［４．４．０．１2,5 ．１7,10］−３−ドデセン、
８−メチル−８−ｎ−ブトキシカルボニルテトラシクロ［４．４．０．１2,5 ．１7,10］−３−ドデセン、
【００２７】
ジメタノオクタヒドロナフタレン、
エチルテトラシクロドデセン、
６−エチリデン−２−テトラシクロドデセン、
トリメタノオクタヒドロナフタレン、
ペンタシクロ［８．４．０．１2,5 ．１9,12．０8,13］−３−ヘキサデセン、
ヘプタシクロ［８．７．０．１3,6 ．１10,17 ．１12,15 ．０2,7 ．０11,16 ］−４−エイコセン、
ヘプタシクロ［８．８．０．１4,7 ．１11,18 ．１13,16 ．０3,8 ．０12,17 ］−５−ヘンエイコセン、
５−エチリデンビシクロ［２．２．１］ヘプト−２−エン、
８−エチリデンテトラシクロ［４．４．０．１2,5 ．１7,10］−３−ドデセン、
５−フェニルビシクロ［２．２．１］ヘプト−２−エン、
８−フェニルテトラシクロ［４．４．０．１2,5 ．１7,10］−３−ドデセン、
【００２８】
５−フルオロビシクロ［２．２．１］ヘプト−２−エン、
５−フルオロメチルビシクロ［２．２．１］ヘプト−２−エン、
５−トリフルオロメチルビシクロ［２．２．１］ヘプト−２−エン、
５−ペンタフルオロエチルビシクロ［２．２．１］ヘプト−２−エン、
５，５−ジフルオロビシクロ［２．２．１］ヘプト−２−エン、
５，６−ジフルオロビシクロ［２．２．１］ヘプト−２−エン、
５，５−ビス（トリフルオロメチル）ビシクロ［２．２．１］ヘプト−２−エン、
５，６−ビス（トリフルオロメチル）ビシクロ［２．２．１］ヘプト−２−エン、
５−メチル−５−トリフルオロメチルビシクロ［２．２．１］ヘプト−２−エン、
５，５，６−トリフルオロビシクロ［２．２．１］ヘプト−２−エン、
５，５，６−トリス（フルオロメチル）ビシクロ［２．２．１］ヘプト−２−エン、
５，５，６，６−テトラフルオロビシクロ［２．２．１］ヘプト−２−エン、
５，５，６，６−テトラキス（トリフルオロメチル）ビシクロ［２．２．１］ヘプト−２−エン、
５，５−ジフルオロ−６，６−ビス（トリフルオロメチル）ビシクロ［２．２．１］ヘプト−２−エン、
５，６−ジフルオロ−５，６−ビス（トリフルオロメチル）ビシクロ［２．２．１］ヘプト−２−エン、
５，５，６−トリフルオロ−５−トリフルオロメチルビシクロ［２．２．１］ヘプト−２−エン、
５−フルオロ−５−ペンタフルオロエチル−６，６−ビス（トリフルオロメチル）ビシクロ［２．２．１］ヘプト−２−エン、
５，６−ジフルオロ−５−ヘプタフルオロ−ｉｓｏ−プロピル−６−トリフルオロメチルビシクロ［２．２．１］ヘプト−２−エン、
５−クロロ−５，６，６−トリフルオロビシクロ［２．２．１］ヘプト−２−エン、
５，６−ジクロロ−５，６−ビス（トリフルオロメチル）ビシクロ［２．２．１］ヘプト−２−エン、
５，５，６−トリフルオロ−６−トリフルオロメトキシビシクロ［２．２．１］ヘプト−２−エン、
５，５，６−トリフルオロ−６−ヘプタフルオロプロポキシビシクロ［２．２．１］ヘプト−２−エン、
【００２９】
８−フルオロテトラシクロ［４．４．０．１2,5 ．１7,10］−３−ドデセン、
８−フルオロメチルテトラシクロ［４．４．０．１2,5 ．１7,10］−３−ドデセン、
８−ジフルオロメチルテトラシクロ［４．４．０．１2,5 ．１7,10］−３−ドデセン、
８−トリフルオロメチルテトラシクロ［４．４．０．１2,5 ．１7,10］−３−ドデセン、
８−ペンタフルオロエチルテトラシクロ［４．４．０．１2,5 ．１7,10］−３−ドデセン、
８，８−ジフルオロテトラシクロ［４．４．０．１2,5 ．１7,10］−３−ドデセン、
８，９−ジフルオロテトラシクロ［４．４．０．１2,5 ．１7,10］−３−ドデセン、
８，８−ビス（トリフルオロメチル）テトラシクロ［４．４．０．１2,5 ．１7,10］−３−ドデセン、
８，９−ビス（トリフルオロメチル）テトラシクロ［４．４．０．１2,5 ．１7,10］−３−ドデセン、
８−メチル−８−トリフルオロメチルテトラシクロ［４．４．０．１2,5 ．１7,10］−３−ドデセン、
８，８，９−トリフルオロテトラシクロ［４．４．０．１2,5 ．１7,10］−３−ドデセン、
８，８，９−トリス（トリフルオロメチル）テトラシクロ［４．４．０．１2,5 ．１7,10］−３−ドデセン、
８，８，９，９−テトラフルオロテトラシクロ［４．４．０．１2,5 ．１7,10］−３−ドデセン、
８，８，９，９−テトラキス（トリフルオロメチル）テトラシクロ［４．４．０．１2,5 ．１7,10］−３−ドデセン、
８，８−ジフルオロ−９，９−ビス（トリフルオロメチル）テトラシクロ［４．４．０．１2,5 ．１7,10］−３−ドデセン、
８，９−ジフルオロ−８，９−ビス（トリフルオロメチル）テトラシクロ［４．４．０．１2,5 ．１7,10］−３−ドデセン、
８，８，９−トリフルオロ−９−トリフルオロメチルテトラシクロ［４．４．０．１2,5 ．１7,10］−３−ドデセン、
８，８，９−トリフルオロ−９−トリフルオロメトキシテトラシクロ［４．４．０．１2,5 ．１7,10］−３−ドデセン、
８，８，９−トリフルオロ−９−ペンタフルオロプロポキシテトラシクロ［４．４．０．１2,5 ．１7,10］−３−ドデセン、
８−フルオロ−８−ペンタフルオロエチル−９，９−ビス（トリフルオロメチル）テトラシクロ［４．４．０．１2,5 ．１7,10］−３−ドデセン、
８，９−ジフルオロ−８−ヘプタフルオロ−ｉｓｏ−プロピル−９−トリフルオロメチルテトラシクロ［４．４．０．１2,5 ．１7,10］−３−ドデセン、
８−クロロ−８，９，９−トリフルオロテトラシクロ［４．４．０．１2,5 ．１7,10］−３−ドデセン、
８，９−ジクロロ−８，９−ビス（トリフルオロメチル）テトラシクロ［４．４．０．１2,5 ．１7,10］−３−ドデセン、
８−（２，２，２−トリフルオロエトキシカルボニル）テトラシクロ［４．４．０．１2,5 ．１7,10］−３−ドデセン、
８−メチル−８−（２，２，２−トリフルオロエトキシカルボニル）テトラシクロ［４．４．０．１2,5 ．１7,10］−３−ドデセンなどを挙げることができる。
【００３０】
これらの特定単量体のうち、８−メチル−８−メトキシカルボニルテトラシクロ〔４．４．０．１2,5 ．１7,10〕−３−ドデセン、８−エチリデンテトラシクロ〔４．４．０．１2,5 ．１7,10〕−３−ドデセン、８−エチルテトラシクロ〔４．４．０．１2,5 ．１7,10〕−３−ドデセン、ペンタシクロ〔７．４．０．１2,5 ．１9,12．０8,13〕−３−ペンタデセンは、優れた耐熱性を有する環状オレフィン系樹脂が得られる点で好ましい。
【００３１】
〔共重合性環状単量体〕
特定の開環共重合体を得るための共重合性環状単量体としては、炭素数が４〜２０、特に５〜１２のシクロオレフィンを用いることが好ましく、その具体例としては、シクロブテン、シクロペンテン、シクロヘプテン、シクロオクテン、トリシクロ［５．２．１．０2,6 ］−３−デセン、５−エチリデン−２−ノルボルネン、ジシクロペンタジエンなどが挙げられる。
【００３２】
〔不飽和二重結合含有化合物〕
特定の飽和共重合体を得るための不飽和二重結合含有化合物としては、ポリブタジエン、ポリイソプレン、スチレン−ブタジエン共重合体、エチレン−非共役ジエン共重合体、ポリノルボルネンなどの主鎖に炭素−炭素間二重結合を含む不飽和炭化水素系ポリマーを用いることができる。
【００３３】
特定単量体と共重合性環状単量体または不飽和二重結合含有化合物との使用割合は、特定単量体：共重合性環状単量体または不飽和二重結合含有化合物が、重量比で１００：０〜５０：５０であることが好ましく、更に好ましくは１００：０〜６０：４０である。
共重合性環状単量体または不飽和二重結合含有化合物の使用割合が過大である場合には、得られる共重合体のガラス転移温度が低下し、その結果、樹脂の耐熱性が低下するため、目的とする耐熱性の高いシートを得ることが困難となる。
【００３４】
〔開環重合触媒〕
特定単量体の開環重合反応はメタセシス触媒の存在下に行われる。
このメタセシス触媒は、タングステン化合物、モリブデン化合物およびレニウム化合物から選ばれた少なくとも１種の金属化合物（以下、「（ａ）成分」という。）と、デミングの周期律表ＩＡ族元素（例えばＬｉ、Ｎａ、Ｋなど）、IIＡ族元素（例えばＭｇ、Ｃａなど）、IIＢ族元素（例えばＺｎ、Ｃｄ、Ｈｇなど）、III Ｂ族元素（例えばＢ、Ａｌなど）、IVＡ族元素（例えばＴｉ、Ｚｒなど）あるいはIVＢ族元素（例えばＳｉ、Ｓｎ、Ｐｂなど）の化合物であって、少なくとも１つの当該元素−炭素結合あるいは当該元素−水素結合を有するものから選ばれた少なくとも１種の化合物（以下、「（ｂ）成分」という。）との組み合わせからなるものであり、触媒活性を高めるために添加剤（以下、「（ｃ）成分」という。）が含有されていてもよい。
【００３５】
上記（ａ）成分を構成する好適な金属化合物の具体例としては、ＷＣｌ6 、ＭｏＣｌ5 、ＲｅＯＣｌ3 などの特開平１−２４０５１７号公報に記載の金属化合物を挙げることができる。
上記（ｂ）成分を構成する化合物の具体例としては、ｎ−Ｃ4 Ｈ9 Ｌｉ、（Ｃ2 Ｈ5 ）3 Ａl 、（Ｃ2 Ｈ5 ）2 ＡｌＣｌ、（Ｃ2 Ｈ5 ）1.5 ＡｌＣｌ1.5 、（Ｃ2 Ｈ5 ）ＡｌＣｌ2 、メチルアルモキサン、ＬｉＨなどの特開平１−２４０５１７号公報に記載の化合物を挙げることができる。
上記（ｃ）成分としては、アルコール類、アルデヒド類、ケトン類、アミン類などを好適に用いることができるが、その他に特開平１−２４０５１７号公報に示される化合物を用いることができる。
【００３６】
〔水素添加〕
本発明の製造方法において、透明樹脂シートを構成する環状レフィン系樹脂としては、上記の特定の（共）開環重合体および特定の飽和共重合体の他に、特定の（共）開環重合体に水素添加して得られる水素添加（共）重合体、および特定の（共）開環重合体をフリーデルクラフト反応により環化した後、これに水素添加して得られる水素添加（共）重合体を用いることができる。
このような水素添加（共）重合体は、優れた熱安定性を有するものであるため、成形加工を行う際や製品として使用する際に、加熱によってその特性が劣化することを防止することができる。
ここに、水素添加（共）重合体における水素添加率は、通常５０％以上、好ましく７０％以上、より好ましくは９０％以上、更に好ましくは９５％以上、特に好ましくは９７％以上である。
【００３７】
透明樹脂シートを構成する環状オレフィン系樹脂は、３０℃のクロロホルム中で測定した固有粘度（ηinh ）が０．２〜５．０ｄｌ／ｇであることが好ましい。
また、環状オレフィン系樹脂の平均分子量は、ゲルパーミエーションクロマトグラフィー（ＧＰＣ）で測定されるポリスチレン換算の数平均分子量（Ｍｎ）が８，０００〜１００，０００、重量平均分子量（Ｍｗ）が２０，０００〜３００，０００の範囲のものが好適である。
更に、環状オレフィン系樹脂のビカット軟化点は、１６０℃以上であることが好ましい。
【００３８】
図１は、本発明の透明樹脂シートの製造方法を実施するための製造装置の一例における概略を示す説明図である。
この図において、１０はベント１１を有する押出機であって、この押出機１０のベント１１には、真空ポンプなどの吸引手段（図示省略）が接続されている。１５はダイスであって、押出機１０の先端に取り付けられている。ダイス１５としては、フラットダイが用いられ、その具体例としては、マニホールドダイ、フィッシュテールダイ、コートハンガーダイなどを挙げることができる。これらの中では、コートハンガーダイ、マニーホールドダイが好ましい。
ダイス１５の材質としては、ＳＣＭ系の鋼鉄、ＳＵＳなどのステンレス材などが挙げられるが、これらに限定されるものではない。
また、ダイス１５としては、その内面特にダイリップの先端部が高度に研磨されたものであって、当該内面にクロム、ニッケル、チタンなどのメッキが施されたもの、ＰＶＤ（Ｐｈｉｓｉｃａｌ  Ｖａｐｏｒ  Ｄｅｐｏｓｉｔｉｏｎ）法などにより、ＴｉＮ、ＴｉＡｌＮ、ＴｉＣ、ＣｒＮ、ＤＬＣ（ダイアモンド状カーボン）などの被膜が形成されたもの、その他のセラミックスが溶射されたもの、表面が窒化処理されたものなどを用いることが好ましい。このようなダイスは、表面硬度が高く、樹脂との摩擦が小さいため、得られる透明樹脂シートに、焼けゴミなどが混入することを防止することができると共に、ダイラインが発生することを防止することができる点で、好ましい。
【００３９】
ダイス１５の前方（図において右方）には、金属製の冷却ロール２０およびこれに圧接された金属製の押圧ロール２５が上下に並ぶよう配置されており、冷却ロール２０の上方には、剥離ロール３０が当該冷却ロール２０に接した状態で配置されている。冷却ロール２０の前方（図において右方）には、３つのロール素子からなる張力検出ロール群３５を介して、一対の引取ロール４０が配置されている。
【００４０】
冷却ロール２０は、内部に加熱手段および冷却手段を有し、その表面が鏡面加工が施されてなるものである。具体的には、冷却ロール２０の表面は、その表面粗さが１μｍ以下、特に０．２μｍ以下であることが好ましい。この表面粗さが１μｍを超える場合には、表面粗さの小さい透明樹脂シートを得ることが困難となることがある。
押圧ロール２５は、内部に加熱手段および冷却手段を有し、その表面が鏡面加工が施されてなるものであることが好ましい。具体的には、押圧ロール２５の表面は、その表面粗さが１μｍ以下、特に０．２μｍ以下であることが好ましい。剥離ロール３０は、冷却ロール２０に密着した樹脂シートを当該冷却ロール２０から剥離するためのものであって、内部に加熱手段および冷却手段を有するものである。
【００４１】
以上において、冷却ロール２０および押圧ロール２５は、ダイス１５に可能な限り近接して配置されていることが好ましく、例えばダイス１５の吐出口１６から、冷却ロール２０と押圧ロール２５との接触点Ｅまでを結ぶ直線の距離Ｄが３００ｍｍ以下、特に２５０ｍｍ以下であることが好ましい。
この距離Ｄが３００ｍｍを超える場合には、ダイス１５の吐出口１６から吐出した溶融状態の環状オレフィン系樹脂が、冷却ロール２０と押圧ロール２５とによって挟圧されるまでに著しく冷却されるため、得られる樹脂シートには、残留歪みによる位相差が生じやすくなると共に、得られる樹脂シートの表面平滑性が低下することがある。
【００４２】
本発明において、図１に示すような製造装置を用いる場合には、次のようにして透明樹脂シートが製造される。
図２に示すように、環状オレフィン系樹脂が押出機１０によって溶融され、この溶融状態の環状オレフィン系樹脂Ｒが、ダイス１５の吐出口１６から水平方向（図において右方向）に向かってシート状に押し出される。その後、図３に示すように、押し出された環状オレフィン系樹脂Ｒを、冷却ロール２０と押圧ロール２５との間に通過させて当該冷却ロール２０および当該押圧ロール２５によって挟圧することにより、当該環状オレフィン系樹脂Ｒを冷却ロール２０の表面に密着させて冷却し、これにより、樹脂シートＳが成形される。そして、図４に示すように、冷却ロール２０の表面に密着された樹脂シートＳは、剥離ロール３０によって冷却ロール２０の表面から剥離され、次いで、図５に示すように、剥離ロール３０から張力検出ロール群３５を通過した後、引取ロール４０によって引き取られる。
【００４３】
そして、本発明の製造方法においては、冷却ロール２０と引取ロール４０との間において、樹脂シートＳが張力検出ロール群３５を通過することによって、当該樹脂シートＳに作用する張力が検出され、この検出された張力の値が一定となるよう、引取ロール４０による樹脂シートＳの引取速度がフィードバック制御される。
具体的には、樹脂シートＳに作用する張力は、目標値に対して±１０％の範囲内で制御され、好ましくは±７％の範囲内で、特に好ましくは±５％の範囲内で制御される。この制御範囲が±１０％を超える場合には、得られる樹脂シートＳには位相差ムラが生じる。
引取ロール４０による樹脂シートＳの引取速度は、樹脂シートＳに作用する張力（目標値）が２０ｋｇ／ｃｍ2 以下となるよう制御されることが好ましく、より好ましくは１５ｋｇ／ｃｍ2 以下である。樹脂シートＳに作用する張力が２０ｋｇ／ｃｍ2 を超える場合には、得られる樹脂シートＳには、大きい残留位相差が生じて、所期の光学特性が得られないことが得られないことがある。
【００４４】
押出機１０による環状オレフィン系樹脂を溶融するための加熱温度は、用いられる環状オレフィン系樹脂のガラス転移温度をＴｇ〔℃〕としたとき、Ｔｇ＋１００［℃］以上、好ましくはＴｇ＋１３０［℃］以上でＴｇ＋１７０［℃］以下、より好ましくはＴｇ＋１４５［℃］以上でＴｇ＋１６０［℃］以下の範囲に設定される。
この加熱温度がＴｇ＋１００［℃］未満である場合には、環状オレフィン系樹脂が十分に溶融されず、その流動性が不均一となるため、ダイス１５から安定した吐出量で環状オレフィン系樹脂を吐出させることが困難となり、その結果、所期の厚みおよび光学特性を有する透明樹脂シートを得ることが困難となる。
一方、この加熱温度が過大である場合には、環状オレフィン系樹脂の分子鎖が切断したり、ダイス１５から吐出された際に酸化したりするため、得られる樹脂シートは劣化しやすいものとなることがある。
【００４５】
また、押出機１０によって環状オレフィン系樹脂を溶融する際には、当該押出機１０のベント１１から環状オレフィン系樹脂中に含まれる低沸点不純物を脱気することが好ましい。このような低沸点不純物の脱気を行うことにより、環状オレフィン系樹脂Ｒが、ダイス１５の吐出口１６から押し出されたときに発泡することを防止することができるので、気泡のない透明樹脂シートを確実に製造することができる。
【００４６】
冷却ロール２０の表面温度は、好ましくはＴｇ−５０［℃］以上、より好ましくはＴｇ−３０［℃］以上でＴｇ＋２０［℃］以下、更に好ましくはＴｇ−２０［℃］以上でＴｇ＋１０［℃］以下の範囲に設定される。
冷却ロール２０の表面温度がＴｇ−５０［℃］未満である場合には、環状オレフィン系樹脂Ｒが、冷却ロール２０および押圧ロール２５によって挟圧されたときに急冷されるため、当該環状オレフィン系樹脂に大きい応力が作用する結果、得られる樹脂シートＳの表面平滑性が低下すると共に、当該樹脂シートＳには、大きい残留位相差が生じやすくなる。
一方、冷却ロール２０の表面温度が過大である場合には、冷却ロール２０に密着された樹脂シートＳを十分に冷却した状態で剥離することができないため、得られる樹脂シートＳには、その流れ方向に垂直な方向に伸びる線状のマークが生ずることがある。また、樹脂シートＳが引取ロール４０によって引き取られる際に、著しい分子の配向が発生する結果、大きい残留位相差が生じることがある。
【００４７】
また、同様の理由から、押圧ロール２５の表面温度は、冷却ロール２０と同様の範囲で設定されることが好ましく、更に、冷却ロール２０の表面温度との差が２０［℃］以内、特に１０［℃］以内であることが好ましい。
冷却ロール２０の表面温度と押圧ロール２５の表面温度との差が２０［℃］を超える場合には、環状オレフィン系樹脂Ｒが、冷却ロール２０および押圧ロール２５によって挟圧されるときに、当該環状オレフィン系樹脂Ｒにおける冷却ロール２０に接する面と押圧ロール２５に接する面との温度差が過大となって、両者の収縮率に差が生じるため、得られる樹脂シートに反りが生じることがある。
【００４８】
冷却ロール２０によって成形される樹脂シートＳの厚みは、０．２〜１．５ｍｍ、特に０．３〜１．２ｍｍであることが好ましい。
樹脂シートＳの厚みが０．２ｍｍ未満である場合には、ダイス１５から押し出されるシート状の環状オレフィン系樹脂Ｒの厚みを小さくする必要があり、当該環状オレフィン系樹脂Ｒがダイス１５から押し出された直後に著しく冷却されるため、得られる樹脂シートの表面平滑性が低下することがある。
一方、樹脂シートＳの厚みが１．５ｍｍを超える場合には、当該樹脂シートＳに作用する張力が一定となるよう、引取速度を制御することが困難となることがある。
【００４９】
剥離ロール３０の表面温度は、Ｔｇ［℃］以下、特にＴｇ−５０［℃］以下の温度に設定することが好ましい。
剥離ロール３０の表面温度がＴｇ〔℃〕を超える場合には、冷却ロール２０に密着された樹脂シートＳが十分に低い温度例えばＴｇ〔℃〕以下の温度に冷却された状態で冷却ロール２０から剥離することが困難となるため、剥離した樹脂シートＳが引き取られる際に延伸される結果、当該樹脂シートＳに厚みむら、位相差むらが生じやすくなる。
【００５０】
以上のような方法によれば、冷却ロール２０と引取ロール４０との間において、樹脂シートＳに作用する張力が一定となるよう、引取ロール４０が制御されるため、位相差むらが少なくて安定した光学特性を有する透明樹脂シートを確実に製造することができる。
そして、樹脂シートＳに作用する張力を２０ｋｇ／ｃｍ2 以下となるよう制御することにより、残留位相差が小さい透明樹脂シートを確実に製造することができる。
【００５１】
また、冷却ロール２０の表面温度が、用いられる環状オレフィン系樹脂Ｒのガラス転移温度を基準とする特定の温度以上に設定されているため、当該環状オレフィン系樹脂Ｒが急冷されることがなく、これにより、当該樹脂に大きい応力が作用することが回避され、その結果、残留位相差が小さく、所期の表面粗さを有する透明樹脂シートを確実に製造することができる。
【００５２】
図６は、本発明の透明樹脂シートの製造方法を実施するための製造装置の他の例における概略を示す説明図である。
この製造装置において、ダイス１５は、その吐出口１６が下方を向くよう、ベント１１を有する押出機１０に取り付けられている。このダイス１５の下方には、金属製の冷却ロール２０が配置され、この冷却ロール２０の前方（図において右方）には、剥離ロール３０が配置されており、更に、この剥離ロール３０の下流側には、３つのロール素子からなる張力検出ロール群３５を介して、一対の引取ロール４０が配置されている。
また、冷却ロール２０における上流側の側方（図において左方）位置には、帯電器２６が配置されており、冷却ロール２０と剥離ロール３０との間の下方位置には、除電器２７が配置されている。
以上において、ダイス１５、冷却ロール２０および剥離ロール３０の具体的構成は、図１に示す製造装置と同様である。
【００５３】
本発明において、図６に示すような製造装置を用いる場合には、次のようにして透明樹脂シートが製造される。
図７に示すように、環状オレフィン系樹脂が押出機１０によって溶融されると共に、当該押出機１０のベント１１から当該環状オレフィン系樹脂中に含まれる低沸点不純物が脱気され、更に、溶融状態の環状オレフィン系樹脂Ｒが、ダイス１５の吐出口１６から下方に向かってシート状に押し出される。その後、環状オレフィン系樹脂Ｒを帯電器２６によって帯電させることにより、図８に示すように、当該環状オレフィン系樹脂Ｒを冷却ロール２０の表面に密着させて冷却し、これにより、樹脂シートＳが成形される。そして、図９に示すように、冷却ロール２０の表面に密着された樹脂シートＳは、除電器２７によって除電された後、剥離ロール３０によって冷却ロール２０の表面から剥離され、次いで、図１０に示すように、剥離ロール３０から張力検出ロール群３５を通過することにより、当該張力検出ロール群３５によって当該樹脂シートＳに作用する張力が検出され、この検出された張力の値が一定となるよう引取速度がフィードバック制御された状態で、引取ロール４０によって引き取られる。
【００５４】
以上において、環状オレフィン系樹脂Ｒを帯電させるために、帯電器２６から当該環状オレフィン系樹脂Ｒに与えられる電流の値は、環状オレフィン系樹脂Ｒの表面の面積１ｍ2 あたり、０．５〜２ｍＡであることが好ましい。この値が０．５ｍＡ未満である場合には、環状オレフィン系樹脂Ｒを十分に帯電させることが困難となることがある。一方、この値が２ｍＡを超える場合には、環状オレフィン系樹脂Ｒが冷却ロール２０の表面に密着する際にしわなどが生じやすく、樹脂シートＳに対する冷却ロール２０の面転写を均一に行うことが困難となるため、好ましくない。
【００５５】
また、押出機１０による環状オレフィン系樹脂を溶融するための加熱温度、冷却ロール２０の表面温度、剥離ロール３０の表面温度および引取ロール４０による樹脂シートＳの引取速度は、図１に示す製造装置を用いる方法と同様の条件である。
【００５６】
このような方法によれば、図１に示す製造装置を用いる方法と同様に、位相差むらが少なくて安定した光学特性を有する透明樹脂シートを確実に製造することができ、樹脂シートＳに作用する張力を２０ｋｇ／ｃｍ2 以下となるよう制御することにより、残留位相差が小さい透明樹脂シートを確実に製造することができる。
【００５７】
溶融状態の環状オレフィン系樹脂を帯電させることにより、当該環状オレフィン系樹脂を冷却ロールに密着させるため、樹脂シートＳに対する冷却ロール２０の面転写が容易であり、表面粗さの小さい樹脂シートＳが確実に得られる。
【００５８】
図１１は、本発明の透明樹脂シートの製造方法を実施するための製造装置の更に他の例における概略を示す説明図である。
この製造装置においては、ベント１１を有する押出機１０の先端にダイス１５が取り付けられ、このダイス１５の前方（図において右方）には、金属製のキャストドラム５０およびこのキャストドラム５０における周面の一部にその周方向に沿って圧接するよう設けられた金属製無端ベルトよりなる冷却ベルト６０が配置されている。ダイス１５の具体的構成は、図１に示す製造装置と同様である。
【００５９】
キャストドラム５０は、内部に加熱手段および冷却手段を有するものであり、その表面粗さは０．５μｍ以下、特に、０．３μｍ以下であることが好ましい。この表面粗さが０．５μｍを超える場合には、表面粗さの小さい樹脂シートを得ることが困難となる。
また、キャストドラム５０としては、金属ロールにメッキが施されたものを用いることが好ましく、クロムメッキ、無電解ニッケルメッキなどが施されたものが特に好ましい。
【００６０】
冷却ベルト６０としては、継ぎ目のないものを用いことが好ましい。継ぎ目を有する無端ベルトを用いる場合には、得られる樹脂シートに継ぎ目の跡が形成されることがある。
また、冷却ベルト６０は、その表面が鏡面加工されてなるもの、具体的には、その表面粗さが０．２μｍ以下のものを用いることが好ましい。このような冷却ベルト６０を用いることにより、表面粗さが小さい例えば０．０１μｍ以下の樹脂シートが確実に得られる。
この表面粗さが０．２μｍを超える場合には、表面粗さの小さい樹脂シートを得ることが困難となることがある。
また、冷却ベルト６０の厚さは０．６〜１．２ｍｍが好ましい。この厚みが０．６ｍｍ未満である場合には、当該ベルトが変形しやすくなる。一方、この厚みが１．２ｍｍを超える場合には、当該ベルトは可撓性が小さいものとなる。
冷却ベルト６０を構成する材料としては、ステンレスなどを用いることができる。
【００６１】
この冷却ベルト６０は、当該冷却ベルト６０の内面に接するよう設けられた、駆動ロール６２、接触距離調整ロール６３および張力調整ロール６４よりなる保持ロール群６１によって、キャストドラム５０における周面の一部をその周面に沿って圧接した状態で、かつ、張力が作用された状態で保持されている。
【００６２】
保持ロール群６１における駆動ロール６２は、キャストドラム５０の直上において、冷却ベルト６０を介して当該キャストドラム５０に平行に並ぶよう配置されている。
この駆動ロール６２は、冷却ベルト６０を回転駆動させるためのものであって、内部に加熱手段および冷却手段を有する。駆動ロール６２は、その表面がシリコーンゴムまたその他の耐熱性を有するエラストマーなどによって被覆されていることが好ましく、その被覆層の厚みは５〜１５ｍｍであることがさらに好ましい。
【００６３】
このような被覆層を駆動ロール６２に設けることにより、キャストドラム５０と冷却ベルト６０とによって環状オレフィン系樹脂を挟圧したときに、当該樹脂に作用する圧縮応力が緩和されるため、得られる樹脂シートにおける残留歪みによる位相差の増加を防止することができる。
被覆層の厚みが５ｍｍ未満である場合には、キャストドラム５０および冷却ベルト６０によって環状オレフィン系樹脂を挟圧したときに、当該樹脂に大きい圧縮応力が作用するため、得られる樹脂シートに残留位相差が生じやすく、また、冷却ベルト６０にも大きい圧縮応力が作用するため、当該冷却ベルト６０の変形を招くことがある。一方、被覆層の厚みが１５ｍｍを超える場合には、環状オレフィン系樹脂に作用する圧縮応力が過小となるため、得られる樹脂シートの表面平滑性が低下することがある。
【００６４】
保持ロール群６１における接触距離調整ロール６３は、駆動ロール６２の下流側、具体的には駆動ロール６２の斜め下方において当該駆動ロール６２に平行に配置されている。
この接触距離調整ロール６３は、内部に加熱手段および冷却手段を有するものであり、例えばキャストドラム５０の中心軸を基準として円弧状に移動可能に設けられている。
【００６５】
保持ロール群６１における張力調整ロール６４は、駆動ロール６２の側方において当該駆動ロール６２に平行に配置されている。
この張力調整ロール６４は、内部に加熱手段および冷却手段を有するものであり、例えばキャストドラム５０の中心軸を基準として円弧状に移動可能に設けられている。
【００６６】
キャストドラム５０と冷却ベルト６０との接触距離は、好ましくは２０ｃｍ以上であり、特に好ましくは２５ｃｍ以上である。
この接触距離が２０ｃｍ未満である場合には、得られる樹脂シートの表面平滑性が低下することがある。
【００６７】
保持ロール群６１における接触距離調整ロール６３の下流側、具体的には、接触距離調整ロール６３の斜め下方には、剥離ロール３０が配置され、この剥離ロール３０の下流側には、３つのロール素子からなる張力検出ロール群３５を介して、一対の引取ロール４０が配置されている。
【００６８】
本発明において、図１１に示すような製造装置を用いる場合には、次のようにして透明樹脂シートが製造される。
図１２に示すように、環状オレフィン系樹脂が押出機１０によって溶融されると共に、当該押出機１０のベント１１から当該環状オレフィン系樹脂中に含まれる低沸点不純物が脱気され、更に、溶融状態の環状オレフィン系樹脂Ｒが、ダイス１５の吐出口１６からシート状に押し出される。その後、図１３に示すように、環状オレフィン系樹脂Ｒがキャストドラム５０と冷却ベルト６０との間を通過することによって、当該環状オレフィン系樹脂Ｒが冷却され、これにより、樹脂シートＳが形成されて冷却ベルト６０の表面にに密着される。そして、図１４に示すように、冷却ベルト６０の表面に密着された樹脂シートＳが、接触距離調整ロール６３を通過した後、剥離ロール３０によって冷却ベルト６０の表面から剥離される。次いで、図１５に示すように、樹脂シートＳが、剥離ロール３０から張力検出ロール群３５を通過することにより、当該張力検出ロール群３５によって当該樹脂シートＳに作用する張力が検出され、この検出された張力の値が一定となるよう引取速度がフィードバック制御された状態で、引取ロール４０によって引き取られる。
【００６９】
以上において、キャストドラム５０の表面温度および保持ロール群６１における駆動ロール６２の表面温度は、好ましくはＴｇ−５０［℃］以上、より好ましくはＴｇ−３０［℃］以上でＴｇ＋２０［℃］以下、更に好ましくはＴｇ−２０［℃］以上でＴｇ＋１０［℃］以下の範囲に設定される。
キャストドラム５０の表面温度または駆動ロール６２の表面温度がＴｇ−５０［℃］未満である場合には、環状オレフィン系樹脂Ｒが、キャストドラム５０および冷却ベルト６０によって挟圧されたときに急冷されるため、当該環状オレフィン系樹脂に大きい応力が作用する結果、得られる樹脂シートＳには、大きい残留位相差が生じやすくなる。
一方、キャストドラム５０の表面温度または駆動ロール６２の表面温度が過大である場合には、冷却ベルト６０に密着された樹脂シートＳを十分に冷却した状態で剥離することができないため、得られる樹脂シートには、その流れ方向に垂直な方向に伸びる線状のマークが生ずる。また、樹脂シートＳが引取ロール４０によって引き取られる際に、著しい分子の配向が発生する結果、大きい残留位相差が生じることがある。
【００７０】
また、キャストドラム５０の表面温度および駆動ロール６２の表面温度は、同程度の温度、具体的には、両者の表面温度の差が２０〔℃〕以内、特に１０〔℃〕以内となるよう設定することが好ましい。
キャストドラム５０および駆動ロール６２の表面温度の差が２０〔℃〕を超える場合には、環状オレフィン系樹脂Ｒがキャストドラム５０および冷却ベルト６０によって挟圧されるときに、当該樹脂におけるキャストドラム５０に接する面と冷却ベルト６０に接する面との温度差が過大となって、両者の収縮率に差が生じるため、得られる樹脂シートＲに反りが生じることがある。
【００７１】
保持ロール群６１における接触距離調整ロール６３の表面温度は、Ｔｇ−５０〔℃〕以上でかつＴｇ〔℃〕以下、特にＴｇ−３０〔℃〕以上でかつＴｇ−１０〔℃〕以下の範囲に設定されることが好ましい。
接触距離調整ロール６３の表面温度が、Ｔｇ−５０〔℃〕未満である場合には、当該接触距離調整ロール６３によって、冷却ベルト６０が過剰に冷却されるため、駆動ロール６２によって冷却ベルト６０が十分に加熱されず、これにより、環状オレフィン系樹脂Ｒが挟圧されたときに急冷される結果、得られる樹脂シートＳには、大きい残留位相差が生じることがある。
一方、接触距離調整ロール６３の表面温度が、Ｔｇ〔℃〕を超える場合には、冷却ベルト６０に密着された樹脂シートＳを十分に低い温度例えばＴｇ〔℃〕以下の温度に冷却することが困難となるため、冷却ベルト６０から剥離した樹脂シートＳが引き取られる際に延伸される結果、当該樹脂シートＳに厚みむら、位相差むらが生じやすくなる。また、接触距離調整ロール６３の表面温度が過大であると、環状オレフィン系樹脂Ｒを冷却ベルト６０から剥離させることが困難となることがある。
【００７２】
保持ロール群６１における張力調整ロール６４の表面温度は、駆動ロール６２と同程度の温度、具体的には、駆動ロール６２の表面温度をＴ1 〔℃〕としたとき、Ｔ1 ±２０〔℃〕、特にＴ1 ±１０〔℃〕の範囲に設定することが好ましく、これにより、冷却ベルト６０が過度に空冷されることを防止することができる。
張力調整ロール６４の表面温度がＴ1 −２０〔℃〕未満である場合には、冷却ベルト６０が空冷されることによってその温度が著しく低下することがあり、そのため、駆動ロール６２によって冷却ベルト６０を十分に高い温度に加熱することが困難となることがある。
一方、張力調整ロール６４の表面温度がＴ1 ＋２０〔℃〕を超える場合には、冷却ベルト６０の磨耗などが生ずることがある。
【００７３】
キャストドラム５０と冷却ベルト６０との間を通過した直後における樹脂シートの温度は、Ｔｇ−２０［℃］以上であることが好ましく、より好ましくはＴｇ−２０［℃］以上でＴｇ＋１０［℃］以下である。
この温度がＴｇ−２０［℃］未満である場合には、環状オレフィン系樹脂Ｒがキャストドラム５０およひ冷却ベルト６０に挟圧されたときに生じた残留位相差が緩和されないため、得られる樹脂シートＳには大きい残留位相差が生ずる。
【００７４】
剥離ロール３０の表面温度は、Ｔｇ〔℃〕以下、特にＴｇ−５０〔℃〕以下の温度に設定することが好ましい。
剥離ロール３０の表面温度がＴｇ〔℃〕を超える場合には、冷却ベルト６０に密着された樹脂シートＳが十分に低い温度例えばＴｇ〔℃〕以下の温度に冷却された状態で冷却ベルト６０から剥離することが困難となるため、剥離した樹脂シートＳが引き取られる際に延伸される結果、当該樹脂シートＳに厚みむら、位相差むらが生じやすくなる。
【００７５】
このような方法によれば、図１に示す製造装置を用いる方法と同様に、位相差むらが少なくて安定した光学特性を有する透明樹脂シートを確実に製造することができ、樹脂シートＳに作用する張力を２０ｋｇ／ｃｍ2 以下となるよう制御することにより、残留位相差が小さい透明樹脂シートを確実に製造することができる。
【００７６】
また、キャストドラム５０の表面温度および保持ロール群６１における駆動ロール６２の表面温度の各々を、用いられる環状オレフィン系樹脂Ｒのガラス転移温度を基準とする特定の温度以上に設定することにより、当該環状オレフィン系樹脂Ｒが急冷されることがないため、当該樹脂に大きい応力が作用することが回避され、その結果、残留位相差が小さく、表面平滑性の高い透明樹脂シートを一層確実に製造することができる。
【００７７】
また、接触距離調整ロール６３の表面温度を環状オレフィン系樹脂Ｒのガラス転移温度（Ｔｇ）以下の特定の範囲に設定し、冷却ベルト６０に密着された樹脂シートＳを、当該接触距離調整ロール６３を通過させることにより、当該樹脂シートＳが十分に低い温度に冷却されるため、冷却ベルト６０から剥離した樹脂シートＳが引き取られる際に延伸されることがなく、これにより、得られる樹脂シートＳに厚みむら、位相差むらなどが生じることを防止することができる。
【００７８】
また、剥離ロール３０の表面温度を環状オレフィン系樹脂Ｒのガラス転移温度以下の温度に設定することにより、環状オレフィン系樹脂Ｒが十分に低い温度に冷却された状態で冷却ベルト６０から剥離されるので、剥離した樹脂シートＳが引き取られる際に延伸されることがなく、これにより、得られる樹脂シートＳに厚みむら、位相差むらなどが生じることを防止することができる。
【００７９】
このようにして得られる透明樹脂シートは、厚みが例えば０．１〜１．５ｍｍ、好ましくは０．３〜１．２ｍｍで、表面粗さが例えば０．００８μｍ以下、好ましくは０．００６μｍ以下で、残留位相差が例えば２０ｎｍ以下、好ましくは１０ｎｍ以下であって、優れた光学特性を有するものである。しかも、シートを構成する樹脂材料が環状オレフィン系樹脂であるため、他の熱可塑性樹脂例えば、ポリスチレンやポリメチルメタクリレートなどよりなるシートと比較して、複屈折か生じにくいものとなる。従って、このような透明樹脂シートは、光学分野における種々の用途などに有用であり、特に、液晶表示素子用の光学シートとして好適である。
【００８０】
【実施例】
以下、本発明の実施例について具体的に説明するが、本発明はこれらの実施例に限定されるものではない。
また、以下の実施例において、環状オレフィン系樹脂として、「アートンＦ」（ジェイエスアール（株）製）を用いた。この環状オレフィン系樹脂は、下記式（ｉ）で表される繰り返し単位を有する特定の開環重合体よりなるものであって、そのガラス転移温度（Ｔｇ）が１７１℃、ゲルパーミエーションクロマトグラフィー（ＧＰＣ）で測定されるポリスチレン換算の数平均分子量（Ｍｎ）が３０，０００、重量平均分子量（Ｍｗ）が８５，０００、クロロホルム中で測定した固有粘度（ηinh ）が０．６８ｄｌ／ｇ、２８０℃におけるメルトフローレートが５．０ｇ／１０ｍｉｎのものである。
【００８１】
【化７】
0004103260.tif 000006
【００８２】
〈実施例１〉
図１に示す構成の製造装置により、以下のようにして、厚みが０．４ｍｍの透明樹脂シートを製造した。
環状オレフィン系樹脂を、除湿乾燥機により乾燥処理した後、押出機（１０）により、そのベント（１１）から環状オレフィン系樹脂中に含まれる低沸点不純物を脱気しながら溶融し、ダイス（１５）の吐出口（１６）から溶融状態の環状オレフィン系樹脂（Ｒ）を押し出した。その後、押し出された環状オレフィン系樹脂（Ｒ）を、冷却ロール（２０）と押圧ロール（２５）との間に通過させることにより、冷却ロール（２０）の表面に密着させて冷却し、これにより、樹脂シート（Ｓ）を成形した。そして、冷却ロール（２０）の表面に密着された樹脂シートＳを、剥離ロール（３０）によって剥離し、当該樹脂シート（Ｓ）に作用する張力が１０±０．１ｋｇ／ｃｍ2 となるよう制御しながら、引取ロール４０によって引き取った。
以下に、押出機（１０）、ダイス（１５）、冷却ロール（２０）、押圧ロール（２５）、剥離ロール（３０）およびその他の具体的な条件を示す。
【００８３】
押出機（１０）：ベント付単軸押出機（ジーエムエンジニアリング社製「ＧＭ９０−３２Ｖ」），シリンダー内径；９０ｍｍ，スクリューのＬ／Ｄ；３２，
ダイス（１５）：コートハンガーダイであって、内面にクロムメッキが施されたもの，吐出口の幅；６５０ｍｍ、吐出口のリップ間隔；１．０ｍｍ，
押出加工条件：設定温度；３００℃，吐出量；１２０Ｋｇ／ｈｒ，
ダイスの吐出口から冷却ロールと押圧ロールとの接触点までの直線距離：２５０ｍｍ，
冷却ロール（２０）：表面粗さ；０．２μｍ，設定温度；１５８℃，周速度；１５ｍ／ｍｉｎ，
押圧ロール（２５）：表面粗さ；０．２μｍ，設定温度；１５８℃，
剥離ロール（３０）：表面温度；１００℃
【００８４】
〈実施例２〉
冷却ロール（２０）の周速度を１０ｍ／ｍｉｎとし、樹脂シート（Ｓ）に作用する張力が１４±０．２ｋｇ／ｃｍ2 となるよう制御したこと以外は、実施例１と同様にして厚みが０．６ｍｍの透明樹脂シートを製造した。
【００８５】
〈実施例３〉
押出機（１０）の吐出量を６０Ｋｇ／ｈｒとし、樹脂シート（Ｓ）に作用する張力が８±０．２ｋｇ／ｃｍ2 となるよう制御したこと以外は、実施例１と同様にして厚みが０．２ｍｍの透明樹脂シートを製造した。
【００８６】
〈対照例１〉
樹脂シート（Ｓ）に作用する張力が６０±１ｋｇ／ｃｍ2 となるよう制御したこと以外は、実施例１と同様にして厚みが０．４ｍｍの透明樹脂シートを製造した。
【００８７】
〈実施例４〉
冷却ロール（２０）の設定温度を１００℃とし、樹脂シート（Ｓ）に作用する張力が１０±０．３ｋｇ／ｃｍ2 となるよう制御したこと以外は、実施例１と同様にして厚みが０．４ｍｍの透明樹脂シートを製造した。
【００８８】
〈実施例５〉
押出機（１０）の設定温度を２６０℃とし、樹脂シート（Ｓ）に作用する張力が１０±０．３ｋｇ／ｃｍ2 となるよう制御したこと以外は、実施例１と同様にして厚みが０．４ｍｍの透明樹脂シートを製造した。
【００８９】
〈実施例６〉
押出機（１０）のベント（１１）を塞ぎ、環状オレフィン系樹脂中に含まれる低沸点不純物を脱気せず、樹脂シート（Ｓ）に作用する張力が１０±０．２ｋｇ／ｃｍ2 となるよう制御したこと以外は実施例１と同様にして厚みが０．４ｍｍの透明樹脂シートを製造した。
【００９０】
〈比較例１〉
樹脂シート（Ｓ）に作用する張力を制御しなかったこと以外は、実施例１と同様にして厚みが０．４ｍｍの透明樹脂シートを製造した。
【００９１】
〈実施例７〉
図１１に示す構成の製造装置により、以下のようにして、厚みが０．７ｍｍの透明樹脂シートを製造した。
環状オレフィン系樹脂を、除湿乾燥機により乾燥処理した後、押出機（１０）により、そのベント（１１）から環状オレフィン系樹脂中に含まれる低沸点不純物を脱気しながら溶融し、ダイス（１５）の吐出口（１６）から溶融状態の環状オレフィン系樹脂（Ｒ）を押し出した。その後、押し出された環状オレフィン系樹脂（Ｒ）を、キャストドラム（５０）と冷却ベルト（６０）との間に通過させることにより、環状オレフィン系樹脂（Ｒ）を冷却して成形すると共に、得られた樹脂シート（Ｓ）を冷却ベルト（６０）に密着させた。キャストドラム（５０）と冷却ベルト（６０）との間を通過した直後における樹脂シート（Ｓ）の温度は、１６１℃であった。そして、冷却ベルト（３０）の表面に密着された樹脂シート（Ｓ）が接触距離調整ロール（６３）を通過した後、当該樹脂シート（Ｓ）を、剥離ロール（５０）によって冷却ベルト（６０）の表面から剥離し、当該樹脂シート（Ｓ）に作用する張力が１０±０．２ｋｇ／ｃｍ2 となるよう制御しながら、引取ロール４０によって引き取った。
以下に、押出機（１０）、ダイス（１１）、キャストドラム（５０）、冷却ベルト（６０）、保持ロール群（６１）、剥離ロール（３０）およびその他の具体的な条件を示す。
【００９２】
押出機（１０）：ベント付単軸押出機（ジーエムエンジニアリング社製「ＧＭ９０−３２Ｖ」），シリンダー内径；９０ｍｍ，スクリューのＬ／Ｄ；３２，
ダイス（１５）：コートハンガーダイであって、内面にクロムメッキが施されたもの，吐出口の幅；６５０ｍｍ、吐出口のリップ間隔；１．０ｍｍ，
押出加工条件：設定温度；３００℃，吐出量；１２０Ｋｇ／ｈｒ，
ダイスの吐出口からキャストドラムと冷却ベルトとの上流側接触端までの直線距離：２００ｍｍ，
キャストドラム（５０）：表面粗さ；０．２μｍ，設定温度；１６０℃，
冷却ベルト（６０）：厚み；１．０ｍｍ，表面粗さ；０．２μｍ，
駆動ロール（６２）：厚みが１０ｍｍのシリコーンゴムよりなる被覆層が形成されてなるもの，表面温度；１６０℃，
接触距離調整ロール（６３）：表面温度；１５５℃，
張力調整ロール（６４）：表面温度；５０℃，
キャストドラム（５０）と冷却ベルト（６０）との接触距離：２５ｍｍ，
剥離ロール（３０）：表面温度；４０℃，
駆動ロール（６２）の周速度：４ｍ／ｍｉｎ
【００９３】
〈実施例８〉
駆動ロール（６２）の周速度を１０ｍ／ｍｉｎとし、樹脂シート（Ｓ）に作用する張力が８±０．２ｋｇ／ｃｍ2 となるよう制御したこと以外は、実施例７と同様にして厚みが０．３ｍｍの透明樹脂シートを製造した。以上において、キャストドラム（５０）と冷却ベルト（６０）との間を通過した直後における樹脂シート（Ｓ）の温度は、１６５℃であった。
【００９４】
〈実施例９〉
押出機（１０）の吐出量を６０Ｋｇ／ｈｒ、キャストドラム（５０）および駆動ロール（６２）の表面温度を１５７℃、駆動ロール（６２）の周速度を１０ｍ／ｍｉｎとし、樹脂シート（Ｓ）に作用する張力が８±０．１ｋｇ／ｃｍ2 となるよう制御したこと以外は、実施例７と同様にして厚みが０．１５ｍｍの透明樹脂シートを製造した。以上において、キャストドラム（５０）と冷却ベルト（６０）との間を通過した直後における樹脂シート（Ｓ）の温度は、１５９℃であった。
【００９５】
〈実施例１０〉
キャストドラム（５０）および駆動ロール（６２）の表面温度を１２５℃とし、樹脂シート（Ｓ）に作用する張力が１０±０．５ｋｇ／ｃｍ2 となるよう制御したこと以外は、実施例７と同様にして厚みが０．７ｍｍの透明樹脂シートを製造した。以上において、キャストドラム（５０）と冷却ベルト（６０）との間を通過した直後における樹脂シート（Ｓ）の温度は、１２７℃であった。
【００９６】
〈対照例２〉
樹脂シート（Ｓ）に作用する張力が１００±０．８ｋｇ／ｃｍ2 となるよう制御したこと以外は、実施例７と同様にして厚みが０．７ｍｍの透明樹脂シートを製造した。
【００９７】
〈比較例２〉
樹脂シート（Ｓ）に作用する張力を制御しなかったこと以外は、実施例７と同様にして厚みが０．７ｍｍの透明樹脂シートを製造した。
【００９８】
実施例１〜１０、対照例１〜２および比較例１〜２で得られた透明樹脂シートの各々について、以下のような評価を行った。
（１）残留位相差および位相差むら：
複屈折測定装置（王子計測（株）製「ＫＯＢＲＡ−２１ＡＤＨ」）を用い、透明樹脂シートについて、長さ方向に１．０ｍ毎に測定個所を変更し、合計で５個所の残留位相差を測定し、その最大値と最小値との差および平均値を求めた。
（２）表面粗さ：
表面粗さ計（小坂研究所製「サーフコーダーＥＴ−３０Ｋ」を用い、透明樹脂シートの表面粗さを測定した。
以上、結果を表１に示す。
【００９９】
【表１】
0004103260.tif 000007
【０１００】
表１から明らかなように、実施例１〜実施例１０によれば、樹脂シートに作用される張力が一定となるよう制御されているため、位相差むらが少なくて安定した光学特性を有する透明樹脂シートが得られた。
また、実施例１〜実施例３および実施例４〜実施例１０によれば、樹脂シートに作用される張力が小さい値に制御されているため、残留位相差の小さい透明樹脂シートが得られた。
【０１０１】
【発明の効果】
本発明の透明樹脂シートの製造方法によれば、樹脂シートに作用する張力が一定となるよう、引取ロールを制御するため、位相差むらが少なくて安定した光学特性を有する透明樹脂シートを製造することができる。
また、樹脂シートに作用する張力を２０ｋｇ／ｃｍ2 以下となるよう制御することにより、残留位相差が小さい透明樹脂シートを製造することかできる。
【図面の簡単な説明】
【図１】本発明の透明樹脂シートの製造方法を実施するための製造装置の一例における概略を示す説明図である。
【図２】ダイスから溶融状態の環状オレフィン系樹脂が押し出された状態を示す説明図である。
【図３】ダイスから押し出された溶融状態の環状オレフィン系樹脂が、冷却ロールと押圧ロールとによって挟圧されて樹脂シートが成形された状態を示す説明図である。
【図４】冷却ロールに密着した樹脂シートが剥離ロールによって剥離された状態を示す説明図である。
【図５】冷却ロールから剥離された樹脂シートが引取ロールによって引き取られる状態を示す説明図ある。
【図６】本発明の透明樹脂シートの製造方法を実施するための製造装置の他の例における概略を示す説明図である。
【図７】ダイスから溶融状態の環状オレフィン系樹脂が押し出された状態を示す説明図である。
【図８】ダイスから押し出された溶融状態の環状オレフィン系樹脂が、帯電器によって冷却ロールに密着されて樹脂シートが成形された状態を示す説明図である。
【図９】冷却ロールに密着した樹脂シートが剥離ロールによって剥離された状態を示す説明図である。
【図１０】冷却ロールから剥離された樹脂シートが引取ロールによって引き取られる状態を示す説明図ある。
【図１１】本発明の透明樹脂シートの製造方法を実施するための製造装置の更に他の例における概略を示す説明図である。
【図１２】ダイスから溶融状態の環状オレフィン系樹脂が押し出された状態を示す説明図である。
【図１３】ダイスから押し出された溶融状態の環状オレフィン系樹脂が、キャストドラムと冷却ベルトとによって挟圧されて樹脂シートが成形された状態を示す説明図である。
【図１４】冷却ベルトに密着した樹脂シートが剥離ロールによって剥離された状態を示す説明図である。
【図１５】冷却ベルトから剥離された樹脂シートが引取ロールによって引き取られる状態を示す説明図ある。
【符号の説明】
１０  押出機            １１  ベント
１５  ダイス            １６  吐出口
２０  冷却ロール        ２５  押圧ロール
２６  帯電器            ２７  除電器
３０  剥離ロール        ３５  張力検出ロール群
４０  引取ロール        ５０  キャストドラム
６０  冷却ベルト        ６１  保持ロール群
６２  駆動ロール        ６３  接触距離調整ロール
６４  張力調整ロール      Ｓ  樹脂シート
Ｒ  環状オレフィン系樹脂
【図１】
0004103260.tif 000010
【図２】
0004103260.tif 000011
【図３】
0004103260.tif 000012
【図４】
0004103260.tif 000013
【図５】
0004103260.tif 000014
【図６】
0004103260.tif 000015
【図７】
0004103260.tif 000016
【図８】
0004103260.tif 000017
【図９】
0004103260.tif 000018
【図１０】
0004103260.tif 000019
【図１１】
0004103260.tif 000020
【図１２】
0004103260.tif 000021
【図１３】
0004103260.tif 000022
【図１４】
0004103260.tif 000023
【図１５】
0004103260.tif 000024